(57)【要約】【課題】表示画面がよりハッキリ見える高コントラストで、表示画面がより明るい高輝度の液晶表示装置が得られる青色画素部を有するカラーフィルター及び当該カラーフィルターが得られる顔料組成物を得ること。【解決手段】ε型銅フタロシアニン微細顔料が、金属酸化物を有するフタロシアニンまたはその誘導体を含有することにより、目的とする性能を有するカラーフィルター用顔料組成物、ならびに該カラーフィルター用顔料組成物を青色画素部に用いてなるカラーフィルターを提供する。【選択図】なし【特許請求の範囲】
【請求項１】
ε型銅フタロシアニン微細顔料と、一般式（１）
【化１】
2008185703.tif 000007
（但し、式中Ｘは金属酸化物を表し、Ｙはフタルイミドメチル基を表わす。また、ｎ1、ｎ2、ｎ3、ｎ4は、置換基Ｙの数を表し、各々独立に０から４の整数であって、ｎ1＋ｎ2＋ｎ3＋ｎ4＝０〜４である。）
で表されるフタロシアニンまたはその誘導体を含有することを特徴とするカラーフィルター用顔料組成物。
【請求項２】
前記カラーフィルター用顔料組成物の一次粒子の平均粒子径が１０〜５０ｎｍである請求項１に記載の前記カラーフィルター用顔料組成物。
【請求項３】
前記一般式（１）で表されるフタロシアニンまたはその誘導体の含有量が、質量換算で、前記カラーフィルター用顔料組成物１００部当たり、１〜３０部である請求項１乃至２のいずれかに記載のカラーフィルター用顔料組成物。
【請求項４】
前記金属酸化物が、酸化バナジウム、酸化チタンまたは酸化アルミニウムである請求項１乃至３のいずれかに記載のカラーフィルター用顔料組成物。
【請求項５】
請求項１乃至４のいずれかに記載のカラーフィルター用顔料組成物を青色画素部に用いてなるカラーフィルター。
【発明の詳細な説明】
【技術分野】
【０００１】
本発明は、液晶表示装置のカラーフィルターの青色画素部の作製に好適な顔料組成物及び当該顔料組成物を青色画素部に用いてなるカラーフィルターに関する。
【背景技術】
【０００２】
液晶表示装置のカラーフィルターは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
【０００３】
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）が少量併用されている。
【０００４】
カラーフィルターを作成する際の有機顔料は、従来の汎用用途とは全く異なる特性、具体的には、液晶表示装置の表示画面がよりハッキリ見える様にする（高コントラスト化）、或いは、同じく表示画面がより明るくなる様にする（高輝度化）等の要求がある。この様な要求に応じるため、平均一次粒子径が１００ｎｍ以下となる様に微細化された粉体の有機顔料が多用されている。
【０００５】
特許文献１では、青色有機顔料としてハロゲン化サブフタロシアニンを適用する方法が報告されている。しかしながら、この方法ではハロゲン含有が必須であり、最終処分段階におけるダイオキシン問題等の懸念があることや、サブフタロシアニン製造段階で生成する多種多様な副反応物を除去するためにやや高度な精製工程が要求されるため、経済性観点からの問題があった。
【０００６】
また、特許文献２では、ε型銅フタロシアニン顔料とアスペクト比１０〜２５のジオキサジンバイオレット顔料とを共にソルベントソルトミリング処理するカラーフィルター青色画素部用顔料組成物を得て、これからカラーフィルター着色組成物が調製されている。この方法には、従来よりも針状度の高いジオキサジンバイオレット顔料を用いる必要があり、原料入手の容易性ならびに経済性観点からの問題が残されていた。
【０００７】
【特許文献１】特ＷＯ２００４／０６７６４４号公報
【特許文献２】特開２００６−０９１６４９号広報
【発明の開示】
【発明が解決しようとする課題】
【０００８】
本発明は、前述の課題を解決しつつ、表示画面がよりハッキリ見える高コントラストで、表示画面がより明るい高輝度の液晶表示装置が得られる青色画素部を有するカラーフィルター及び当該カラーフィルターが得られる顔料組成物を得ることを課題とする。
【課題を解決するための手段】
【０００９】
本発明者らは、カラーフィルターに好ましく用いることの出来る顔料組成物の検討を行ったところ、添加剤としてある特定のフタロシアニンまたはその誘導体を含有するε型銅フタロシアニンを用いることにより上記課題を解決出来ることを見出した。即ち、本発明は、ε型銅フタロシアニン微細顔料と、一般式（１）
【００１０】
【化１】
2008185703.tif 000002
（但し、式中Ｘは金属酸化物を表し、Ｙはフタルイミドメチル基を表わす。また、ｎ1、ｎ2、ｎ3、ｎ4は、置換基Ｙの数を表し、各々独立に０から４の整数であり、ｎ1＋ｎ2＋ｎ3＋ｎ4＝０〜４である。）
で表されるフタロシアニンまたはその誘導体を含有することを特徴とするカラーフィルター用顔料組成物、ならびに該カラーフィルター用顔料組成物を青色画素部に用いてなるカラーフィルターを提供する。
【発明の効果】
【００１１】
本発明によれば、表示画面がよりハッキリ見える高コントラストで、表示画面がより明るい高輝度の液晶表示装置が得られる青色画素部を有するカラーフィルター及び当該カラーフィルターが得られる顔料組成物を提供することが出来る。
【発明を実施するための最良の形態】
【００１２】
本発明では、ε型銅フタロシアニン微細顔料と、一般式（１）
【００１３】
【化２】
2008185703.tif 000003
（但し、式中Ｘは金属酸化物を表し、Ｙはフタルイミドメチル基を表わす。また、ｎ1、ｎ2、ｎ3、ｎ4は、置換基Ｙの数を表し、各々独立に０から４の整数であり、ｎ1＋ｎ2＋ｎ3＋ｎ4＝０〜４である。）
で表されるフタロシアニンまたはその誘導体を含有することを特徴とするカラーフィルター用顔料組成物、ならびに該カラーフィルター用顔料組成物を青色画素部に用いてなるカラーフィルターを提供する。
【００１４】
本発明の顔料組成物における微細なカラーフィルター用顔料組成物の一次粒子の平均粒子径は１０〜５０ｎｍであれば、相応の高コントラスト化ならびに高輝度化は可能となるが、カラーフィルター調製時に細心の注意が必要となり、安定製造を考えると一次粒子の平均粒子径は１０〜３０ｎｍ以下が特に好ましい。
【００１５】
本発明において一次粒子の平均粒子径とは、次の様に測定される。まず、透過型電子顕微鏡または走査型電子顕微鏡で視野内の粒子を撮影する。そして、二次元画像上の、凝集体を構成する一次粒子の５０個につき、個々の粒子の内径の最長の長さ（最大長）を求める。個々の粒子の最大長の平均値を一次粒子の平均粒子径とする。一方、粒子の最大長となる線に直交する様に無数に引くことの出来る仮想線のうち最短となる長さを最小長とし、これも５０個につき求めることが出来る。アスペクト比は、この様にして得られた個々の粒子の最大長の平均値と最小長の平均値を求め、これらの値を用いて（最大長の平均値）／（最小長の平均値）に基づいて算出する。
【００１６】
本発明の顔料組成物における一般式（１）
【００１７】
【化３】
2008185703.tif 000004
（但し、式中Ｘは金属酸化物を表し、Ｙはフタルイミドメチル基を表わす。また、ｎ1、ｎ2、ｎ3、ｎ4は、置換基Ｙの数を表し、各々独立に０から４の整数であって、ｎ1＋ｎ2＋ｎ3＋ｎ4＝０〜４である。）
で表されるフタロシアニンまたはその誘導体の含有量は、特に制限されるものではないが、通常、カラーフィルター用顔料１００質量部当たり、１〜３０質量部、好ましくは２〜２０質量部、より好ましくは３〜１２質量部である。１質量部未満では十分なコントラストが期待できず、３０質量部を超えると色相への影響が大きくなり好ましくない。
【００１８】
金属酸化物としては、例えば、酸化チタン、酸化バナジウム、酸化アルミニウム、酸化ジルコニウム、酸化インジウム、酸化スズ、酸化ビスマス、酸化ジルコニウム、酸化タンタル、酸化ニオブ、酸化タングステン、酸化鉄、酸化ガリウム、酸化ニッケルなどが挙げられる。これらのなかでは、酸化チタン、酸化バナジウム、酸化アルミニウムが好ましい。当該フタロシアニンは、公知の方法で製造出来る。
【００１９】
また、フタロシアニン誘導体としては、フタロシアニン環が少なくとも１個以上のフタルイミドメチル基で置換されたフタロシアニン誘導体を挙げることが出来る。置換するフタルイミドメチル基は、少なくとも１個以上であれば特に限定なく用いることが出来るが、好ましくは１乃至は２個である。置換される位置は、特に限定はない。
【００２０】
本発明の顔料組成物、特に前記した様な一次粒子の平均粒子径の顔料粒子からなる顔料組成物は、液媒体中への分散性、分散安定性が高く、後記する青色顔料分散液の粘度も低く安定しており（微細な粒子に分散しており）、それでカラーフィルター青色画素部を製造した場合に、均質な塗膜を形成して輝度、コントラストおよび光透過率のいずれもが高いカラーフィルターを得ることが出来る。
【００２１】
ここでコントラストとは、２枚の偏光板の偏光方向を平行にして被測定物を挟み込んだ時の透過光強度を２枚の偏光板の偏光方向を垂直にして被測定物を挟み込んだ時の透過光強度で除したものであり、消偏性とも呼ばれるものである。
【００２２】
また本発明の顔料組成物だけをカラーフィルター青色画素部の青色顔料として用いても良いが、必要であれば、ジオキサジンバイオレット顔料等の有機顔料と併用しても良い。
【００２３】
本発明の顔料組成物は、従来公知の方法でカラーフィルター青色画素部の形成に使用することが出来る。この顔料組成物を使用してカラーフィルター青色画素部を製造するに当たっては、顔料分散法が好適に採用出来る。
【００２４】
この方法で代表的な方法としては、フォトリソグラフィー法であり、これは、後記する光硬化性組成物を、カラーフィルター用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【００２５】
赤色、緑色、青色の各色ごとに、後記する光硬化性組成物を調製して、前記した操作を繰り返すことにより、所定の位置に赤色、緑色、青色の着色画素部を有するカラーフィルターを製造することが出来る。本発明の顔料組成物からは、青色画素部を形成することが出来る。尚、赤色画素部および緑色画素部を形成するための光硬化性組成物を調製するには、公知慣用の赤色顔料と緑色顔料を使用することが出来る。
【００２６】
赤色画素部を形成するための顔料としては、例えば、Ｃ．Ｉ．ピグメントレッド１７７、同２０９、同２５４等が、緑色画素部を形成するための顔料としては、例えば、Ｃ．Ｉ．ピグメントグリーン７、同１０、同３６、同４７等が挙げられる。これら赤色画素部と緑色画素部の形成には、黄色顔料を併用することも出来る。その後、必要に応じて、未反応の光硬化性化合物を熱硬化させるために、カラーフィルター全体を加熱処理（ポストベーク）することも出来る。
【００２７】
後記する光硬化性組成物をガラス等の透明基板上に塗布する方法としては、例えば、スピンコート法、ロールコート法、インクジェット法等が挙げられる。
【００２８】
透明基板に塗布した光硬化性組成物の塗膜の乾燥条件は、各成分の種類、配合割合等によっても異なるが、通常、５０〜１５０℃で、１〜１５分間程度である。この加熱処理を一般に「プリベーク」という。また、光硬化性組成物の光硬化に用いる光としては、２００〜５００ｎｍの波長範囲の紫外線、あるいは可視光を使用するのが好ましい。この波長範囲の光を発する各種光源が使用出来る。
【００２９】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルターは、ホットプレート、オーブン等の加熱装置により、１００〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルターが完成する。
【００３０】
カラーフィルターの青色画素部を形成するための光硬化性組成物は、本発明の顔料組成物と、分散剤と、光硬化性化合物と、有機溶剤とを必須成分とし、必要に応じて熱可塑性樹脂を用いて、これらを混合することで調製することが出来る。青色画素部を形成する着色樹脂皮膜に、カラーフィルターの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００３１】
前記光硬化性組成物の製造方法としては、本発明方法の顔料組成物と、有機溶剤と分散剤とを必須成分として使用し、これらを混合し均一となる様に攪拌分散を行って、まずカラーフィルターの青色画素部を形成するための顔料分散液を調製してから、そこに、光硬化性化合物と、必要に応じて熱可塑性樹脂や光重合開始剤等を加えて前記光硬化性組成物とする方法が一般的である。
【００３２】
ここで分散剤としては、例えば、ビックケミー社製のＤｉｓｐｅｒＢＹＫ１３０、同１６１、同１６２、同１６３、同１７０、エフカ社製のＥＦＫＡ４６、ＥＦＫＡ４７等が挙げられる。また、レベリング剤、カップリング剤、各種界面活性剤等も併せて使用可能である。
【００３３】
有機溶剤としては、例えば、トルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物の様なカルバミン酸エステル等が挙げられる。
【００３４】
有機溶剤としては、特にプロピオネート、アルコール系、エーテル系、ケトン系、窒素化合物系、ラクトン系等の極性溶媒で水可溶のものが好ましい。水可溶の有機溶剤を使用する場合には、それに水を併用することも出来る。
【００３５】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【００３６】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【００３７】
光重合開始剤としては、例えば、アセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４−アジドベンザル）−２−プロパン−２’−スルホン酸、４，４’−ジアジドスチルベン−２，２’−ジスルホン酸等が挙げられる。
【００３８】
前記した様な各材料を使用して、質量換算で、本発明の方法で製造された顔料組成物１００部当たり、３００〜１０００部の有機溶剤と、１〜１００部の分散剤とを、均一となる様に攪拌分散して前記顔料分散液を得ることが出来る。次いでこの顔料分散液に、本発明の顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルター青色画素部を形成するための光硬化性組成物を得ることが出来る。
【００３９】
現像液としては、公知慣用の有機溶剤やアルカリ水溶液を使用することが出来る。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルター青色画素部の形成に効果的である。
【００４０】
顔料分散法のうち、フォトリソグラフィー法によるカラーフィルター青色画素部の製造方法について詳記したが、本発明の方法で製造された顔料組成物を使用して調製されたカラーフィター青色画素部は、その他の電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法等の方法で青色画素部を形成して、カラーフィルターを製造してもよい。
【００４１】
カラーフィルターは、赤色顔料、緑色顔料、ならびに本発明の方法で製造された顔料組成物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤（Ｒ）、緑（Ｇ）および青（Ｂ）のいずれか１色から選ばれたカラーフィルター着色画素部を交互にパターン状に設ける方法、あるいは基板上にカラーフィルター着色画素部を形成した後、透明電極を設ける様にすることで得ることが出来る。
【００４２】
本発明の方法で製造されたカラーフィルター青色画素部用顔料組成物は、鮮明性と明度、さらには貯蔵安定性と耐熱性に優れたより赤味の色相を有する青色顔料であり、カラーフィルター用途の他、塗料、プラスチック（樹脂成型品）、印刷インク、ゴム、レザー、捺染、静電荷像現像用トナー、インクジェット記録用インキ、熱転写インキ等の着色にも適用することが出来る。
【実施例】
【００４３】
以下、実施例により本発明を詳細に説明するが、もとより本発明はこれら実施例の範囲に限定されるものではない。尚、特に断りのない限り、「部」及び「％」はいずれも質量基準である。
【００４４】
（製造例１）
粗粉砕ε型銅フタロシアニン顔料（平均粒子径１００ｎｍ以上）９５部、オキソバナジルフタロシアニン５部を混合し、予め別途粉砕しておいた塩化ナトリウム１０００部、ジエチレングリコール２００部を双腕型ニーダー（内容量２Ｌ）に仕込み、９０℃で８時間混練した。混練後、８０℃の水１００００部に取り出し、１時間攪拌後、濾過、湯洗、乾燥、粉砕処理を行い顔料組成物（１）を得た。得られた顔料組成物（１）の平均粒径は２０ｎｍであった。
【００４５】
（製造例２〜７）
使用原料を表１記載の組合せとした以外は製造例１と同様にして、顔料組成物（２）〜（７）を得た。
【００４６】
（参考例1〜２）
参考例として、使用原料を表１記載の組合せとした以外は製造例１と同様にして、顔料組成物（８）および（９）を得た。
【００４７】
【表１】
2008185703.tif 000005
【００４８】
Ｖ（＝Ｏ）Ｐｃ：オキソバナジルフタロシアニン
Ｔｉ（＝Ｏ）Ｐｃ：オキソチタニルフタロシアニン
（ＡｌＰｃ）２Ｏ：アルミニウムフタロシアニンダイマー
金属酸化物を有さない顔料誘導体：フタルイミドメチル化銅フタロシアニン
【００４９】
（一次粒子の平均粒子径）
得られた青色顔料組成物をシクロヘキサン中に超音波分散（１００Ｗ、５分間）させてから、透過型電子顕微鏡ＪＥＭ−２０１０（日本電子株式会社製）を用いて、観察倍率６万倍にて視野内を撮影し、二次元画像上の顔料粒子の５０個について、長径方向および短径方向の長さを計測し、得られた計１００個の計測値の算術平均値を平均粒子径とした。
【００５０】
＜物性評価＞
得られた青色顔料組成物の応用物性として、以下の方法でカラーフィルターを製造し、塗膜平滑性と着色力とを評価した。評価結果を表２に示した。
【００５１】
［試験用カラーフィルターの製造方法］
青色顔料組成物１０．０部、ＦＡＳＴＯＧＥＮ  ＳＵＰＥＲ  ＶＩＯＬＥＴ  ＲＶＳ（商品名：大日本インキ化学工業（株）製、Ｐｉｇｍｅｎｔ  Ｖｉｏｌｅｔ  ２３）０．２０部、Ｎ，Ｎ−ジメチルホルムアミド２．５０部、ディスパービック１６１（商品名：ビックケミー社製）６．７８部、ユーカーエステルＥＥＰ（商品名：ユニオン・カーバイド社製）８０．８部に０．５ｍｍφセプルビーズを加え、ペイントコンディショナー（東洋精機株式会社製）で１時間分散し、青色顔料分散液を得た。この青色顔料分散液７５．０質量部とポリエステルアクリレート樹脂（アロニックスＭ７１００、商品名：東亜合成化学工業株式会社製）５．５０部、ジぺンタエリスレートヘキサアクリレート（ＫＡＹＡＲＡＤ  ＤＰＨＡ、商品名：日本化薬株式会社製）５．００部、ベンゾフェノン（ＫＡＹＡＣＵＲＥ  ＢＰ−１００、商品名：日本化薬株式会社製）１．００部、ユーカーエステルＥＦＰ１３．５部を分散攪拌機で攪拌し、次いで孔径１．０μｍのフィルターで濾過し、カラーレジストを得た。このカラーレジストは１００ｍｍ×１００ｍｍ、１ｍｍの厚ガラスに乾燥膜厚が１μｍとなるようにスピンコーターを用いて塗布し、その後９０℃で２０分間予備乾燥して塗膜を形成させた。次いで、フォトマスクを介して紫外線によるパターン露光を行った後、未露光部分を有機溶剤で洗浄することによりカラーフィルター青色画素部とした。
【００５２】
（塗膜平滑性）
原子間力顕微鏡（ＮａｎｏＳｃｏｐｅ  ＩＩＩａ）を用い、表面粗さＲａを測定した。表面粗さＲａ値が２．０ｎｍ未満の場合、塗膜平滑性に優れる（○）、Ｒａ値が２．０ｎｍ以上の場合、塗膜平滑性不良（×）と判定した。
【００５３】
（光透過率）
当該カラーフィルター青色画素部を、ＪＩＳＺ８７２２に規定する第一種分光測光器（前記した分光光度計）を使用して分光透過率スペクトルの光透過率が最大
となる波長（λｍａｘ＝４６３ｎｍ）の光透過率（Ｔｍａｘ）を測定した。
【００５４】
（輝度）
輝度（Ｙ値）は、ＭＣＰＤ−３０００（大塚電子（株）製顕微分光光度計）を使用して、Ｆ１０光源測色で色度座標ｘ値とｙ値を算出し、両色度座標ｘ、ｙ値を合わせてＣＩＥ発色系色度におけるＹ値を測定した。ここでは、輝度（Ｙ値）が大きいほど視覚明度が高いと評価した。
【００５５】
（コントラスト）
当該カラーフィルター青色画素部を２枚の偏光板の間に設置し、一方には光源を、更にその反対側にはＣＣＤカメラを設置して輝度の測定を行った。偏光軸が平行になる時と垂直になる時との輝度（透過光強度）の比より算出した。
【００５６】
【表２】
2008185703.tif 000006
【００５７】
表２の結果から、実施例１〜７で得られた、青色顔料組成物（１）〜（７）を用いたカラーフィルターは、金属酸化物を有しない場合（比較例１、青色顔料組成物（８））、添加剤無添加（比較例２、青色顔料組成物（９））を用いて得られたカラーフィルターよりも塗膜平滑性、光透過率、輝度およびコントラストが優れており、カラーフィルターの青色画素部として有用である。